(57)【要約】【課題】飛灰混練装置によって混練された処理物の均一性を評価できるようにする。【解決手段】混練された飛灰を複数個に分割して所定形状に成型し、この成型された試料について複数箇所で表面抵抗値を測定し、この測定された表面抵抗値より算出された変動係数にて飛灰の混練性能を評価する。【選択図】なし【特許請求の範囲】
【請求項１】
飛灰混練装置で混練された飛灰の混練性能を評価する混練性能評価方法であって、
前記混練された飛灰を複数個に分割して所定形状に成型し、この成型された試料について複数箇所で表面抵抗値を測定し、この測定された表面抵抗値より算出された変動係数にて飛灰の混練性能を評価することを特徴とする飛灰混練装置の混練性能評価方法。
【請求項２】
前記変動係数が４０％未満の場合に、鉛溶出量が定量下限値未満となり、混練された飛灰が均一化されていると評価することを特徴とする請求項１に記載の飛灰混練装置の混練性能評価方法。
【発明の詳細な説明】
【技術分野】
【０００１】
本発明は、飛灰混練装置の混練性能を評価する方法に関するものである。
【背景技術】
【０００２】
廃棄物焼却施設で廃棄物の焼却に伴って発生する排ガス中には飛灰と称する煤塵を含んでいる。このため、この飛灰は集塵装置によって分離、捕集される。一般に飛灰は、鉛、カドミウム、水銀等の重金属類を多く含有しており、埋め立て処理後に雨水などでその重金属類が溶出する恐れがあることから、飛灰に前もって水と薬剤とを添加し、飛灰混練装置にて混練することにより安定化処理を施すようにされている。
【０００３】
ここで、飛灰混練装置の混練性能は、飛灰、水、薬剤よりなる混練処理物の均一性で評価される。一般に、適正量の水分加湿および薬剤添加を行えば均一化が可能であり、処理物の重金属溶出を防止することができる。しかし、適正量の水分加湿および薬剤添加をしていても、混練された処理物が均一化されておらず、処理物中の重金属が溶出した事例があることを考慮すると、混練装置自体の混練性能を評価する指標が必要になってくる。
【０００４】
ところで、この種の飛灰混練装置において、飛灰中の水分量を正確に計測することを目的として、飛灰の電気抵抗を計測し、飛灰中の水分濃度と飛灰の電気抵抗との相関関係に基づいて飛灰中の水分濃度を所望の濃度に調整するようにした飛灰の処理方法が特許文献１において提案されている。
【先行技術文献】
【特許文献】
【０００５】
【特許文献１】特開２００６−２８１０５５号公報
【０００６】
しかしながら、特許文献１に開示された技術は、飛灰中の水分濃度調整のために飛灰の電気抵抗を計測する点を要旨とするもので、混練装置自体の混練性能を評価する指標を提供するものではない。また、他の従来技術を見ても、飛灰混練装置の混練性能を評価する十分な指標が存在していないのが実情である。
【発明の概要】
【発明が解決しようとする課題】
【０００７】
本発明は、前述のような問題点に鑑みてなされたもので、飛灰混練装置によって混練された処理物の均一性を評価することができ、これによって処理物の重金属溶出防止に寄与することのできる飛灰混練装置の混練性能評価方法を提供することを目的とするものである。
【課題を解決するための手段】
【０００８】
上記目的を達成するために、本発明による飛灰混練装置の混練性能評価方法は、
飛灰混練装置で混練された飛灰の混練性能を評価する混練性能評価方法であって、
前記混練された飛灰を複数個に分割して所定形状に成型し、この成型された試料について複数箇所で表面抵抗値を測定し、この測定された表面抵抗値より算出された変動係数にて飛灰の混練性能を評価することを特徴とするものである。
【０００９】
本発明において、前記変動係数が４０％未満の場合に、鉛溶出量が定量下限値未満となり、混練された飛灰が均一化されていると評価するのが好適である。
【発明の効果】
【００１０】
本発明によれば、混練された飛灰から得られた所定形状の試料について、複数箇所で測定された表面抵抗値から算出された変動係数が所定値未満（例えば４０％未満）の場合に、鉛溶出量が定量下限値未満となり、混練された飛灰が均一化されていることが認められる。したがって、この変動係数を飛灰混練装置の混練性能を評価する指標として用いることで、飛灰の混練性能を適正に評価することができる。
【発明を実施するための形態】
【００１１】
次に、本発明による飛灰混練装置の混練性能評価方法の具体的な実施の形態について説明する。
【実施例】
【００１２】
（１）評価指標
本発明では、飛灰加湿具合を評価するために飛灰表面の抵抗値を指標とするとともに、混練された飛灰の均一性を評価するために、統計学的数値として、測定値のばらつきを相対的に示す変動係数を用いる。この変動係数は、標準偏差を平均値で除したもので、％にて表示される。そして、１試料（サンプル）について、複数回測定した表面抵抗値より算出した変動係数を、混練装置の混練性能を評価する指標として用いる。
【００１３】
（２）表面抵抗値の測定実施例
飛灰の表面抵抗値の測定は以下の手順にて行う。
１）混練された飛灰を採取し、１０分割する。
２）分割された飛灰をそれぞれ５０ｍｍ角の立方体に成型し、上部より１ｋｇの荷重をかけ、各試料（サンプル）の成型条件を一定にする。
３）抵抗測定器を用い、成型したサンプルの表面における抵抗値を測定する。この測定は、各サンプルにつき１２箇所で行う。
【００１４】
（３）実験データ
実際の廃棄物焼却施設で採取した飛灰（混練処理前）を使用して、ラボテストを行い、上記評価指標である表面抵抗値を測定し、変動係数を算出した。また、評価指標の妥当性は環告１３号試験（環境庁告示第１３号による溶出試験：廃棄物を埋立処分するための安定性評価試験）にて測定した鉛溶出量で評価した。
【００１５】
サンプルとしては、一般廃棄物焼却施設にて採取した飛灰×二種類と、産業廃棄物焼却施設にて発生した飛灰×二種類とを使用した。また、サンプルに多様性を持たせるため、各々二種類のうち一種類は、消石灰および消石灰と酸性ガスが反応し、生成した反応物を含むものとした。また、ラボテストでの飛灰への水分加湿量は、各サンプルにおける飛灰中に均一に添加薬剤を分散させるための最少水分量とし、薬剤添加量は上記水分加湿量において、鉛溶出量が０．０３ｍｇ／ｌ以下になる添加量とした。水分加湿および薬剤添加した飛灰を手で練り、上記（２）表面抵抗値の測定実施例の測定方法に基づき、測定を実施した。
【００１６】
表１には、サンプルの一例として、一般廃棄物のごみ焼却施設におけるバグフィルター飛灰（消石灰有り）のサンプルＡについて、加水量を３０％として、表面抵抗値（ｋΩ）を１０回測定した実測値データが示されている。これらデータから平均値および標準偏差を算出すると、次のようになる。
平均値：  ４７．８２１
標準偏差：１８．０３５
また、これら平均値と標準偏差から抵抗値変動係数を算出すると、次のようになる。
抵抗値変動係数＝標準偏差÷平均値×１００
＝１８．０３５÷４７．８２１
＝３７．７％
【００１７】
【表１】
2010271212.tif 000002
【００１８】
同様にして、サンプルＢ（一般廃棄物；消石灰無し）、サンプルＣ（産業廃棄物；消石灰無し）、サンプルＤ（産業廃棄物；消石灰有り）のそれぞれについて測定を行い、その測定結果をまとめると表２に示すようになる。
【００１９】
【表２】
2010271212.tif 000003
【００２０】
表２に示される測定結果から、サンプルＡおよびサンプルＣにおいて、鉛溶出量が定量下限値未満になっており、このときの抵抗値変動係数はいずれも４０％未満になっている。これに対して、鉛溶出量が定量下限値未満となっていないサンプルＢおよびサンプルＤについては、抵抗値変動係数はいずれも４０％以上となっていることがわかる。このことから、抵抗値変動係数が４０％未満になっている場合、鉛溶出量が定量下限値未満となり、混練された飛灰が均一化されていることを示すことから、抵抗値変動係数が飛灰混練装置の混練性能を評価する指標として使用可能であることがわかる。
なお、サンプルの分割数および測定箇所数は多いほど望ましい。
【産業上の利用可能性】
【００２１】
本発明の飛灰混練装置の混練性能評価方法は、廃棄物焼却施設にて発生する排ガス中の飛灰に水と薬剤とを添加して混練する際の処理物の均一性を評価するのに適用して好適な方法である。